非晶質カルシウムアルミネート100質量部、硫酸アルミニウム20~200重量部、酸化カルシウム5~200質量部及び多糖類2~20質量部を含有する建設工事廃液用処理剤。多糖類が天然多糖類である請求項1記載の建設工事廃液用処理剤。多糖類が大豆ヘミセルロースである請求項1又は2記載の建設工事廃液用処理剤。本発明は、水系廃液中に土壌物質のみならずセメント質懸濁物質を含む場合でも高い凝集作用を発現し、廃液を十分清澄化でき、凝集後の凝集沈殿物の分離もフィルター濾過によって容易に行うことが可能であって、安全性が高く、単一の投薬プロセスで容易に清澄水を得ることができる建設工事廃液用処理剤の提供を課題とする。本発明者は、前記課題解決のため検討を重ねた結果、カルシウムアルミネートを含む特定の無機塩の配合物が、前記課題を総じて解決できる建設工事用廃水に適した廃液用処理剤であることを見出し、本発明を完成させた。即ち、本発明は、次の1~3で表す廃水用処理剤である。1カルシウムアルミネート100質量部、硫酸アルミニウム25~200質量部、酸化カルシウム5~200質量部及び多糖類2~20質量部を含有する建設工事廃液用処理剤。2多糖類が天然多糖類である前記1の建設工事廃液用処理剤。3多糖類が大豆ヘミセルロースである前記1又は2の建設工事廃液用処理剤。本発明によれば、例えば土壌粒子とセメント粒子という水中で相反する帯電特性を有する懸濁粒子が大量に共存する≡濁度の工事廃液であっても、単一の投薬プロセスで全ての凝集粒子を凝集化することができ、凝集体はフィルター濾過等の汎用的分離手法でも支障なく容易に分離することも可能で、しかも生体有害成分を含まないため、自然界の河川等に放流可能な水質状態の廃液にせしめることができる。本発明で処理対象する建設工事廃液とは、建設工事の際に通常排出される可能性のある工事廃水に相当するような成分や性状の液状物質であれば何れのものでも良い。具体的には少なくともセメント成分を含む水系の液状物質である。好ましくは土壌成分とセメント成分を含む液状物質である。従って、実際の建設工事から排出された廃液であるかどうかは問わず、また高流動の液であっても≡粘性スラリーであっても良い。本発明の建設工事廃液用処理剤に必須含有するカルシウムアルミネートは、化学成分としてCaOとAl2O3からなる結晶質やガラス化が進んだ構造の水和活性物質であれば何れのものでも良く、CaOとAl2O3に加えて他の化学成分が加わった化合物、固溶体、ガラス質物質又はこれらの混合物等でも本発明の効果を実質喪失させない限り何れのものであっても良い。前者は、例えば12CaO7Al2O3、CaOAl2O3、3CaOAl2O3、CaO2Al2O3、CaO6Al2O3等が挙げられ、後者、即ち他の化学成分が加わったものとしては、例えば4CaO3Al2O3SO3、11CaO7Al2O3CaF2、Na2O8CaO3Al2O3等が挙げられるが、これらの例示に限定されるものではない。このようなカルシウムアルミネートの調整方法は、例えば所定配合比にしたCaO源とAl2O3源の原料混合物を加熱溶融し、ガラス化が進んだものを得るには急冷処理し、結晶度を上げたいときは徐冷すれば良い。また、カルシウムアルミネートとして市販のアルミナセメントを使用することもできる。非晶質又は高ガラス化率のカルシウムアルミネートは反応性が高い為、特にセメント成分の凝集化が進み易くなるので好ましい。また、使用するカルシウムアルミネートの粒度は特に限定されないが、適度な反応性を具備する上で、ブレーン比表面積で約2000~9000cm2/gのものが好ましい。本発明の建設工事廃液用処理剤は、カルシウムアルミネートの他に、硫酸アルミニウムを含有する。硫酸アルミニウムは無水物Al2SO43でも、16水和物Al2SO4316H2Oの何れでも良い。好ましくは凝集沈降速度がより早くなることから硫酸アルミニウム16水和物を使用する。硫酸アルミニウムの含有量は、含有するカルシウムアルミネート100質量部に対し、25~200質量部とする。25質量部未満では廃水中の土壌成分の凝集沈殿の進行が遅滞化することがあるので好ましくなく、また200質量部を超えても凝集化がそれ以上殆ど進まないため、経済面から好ましくない。また、本発明の建設越路廃液用処理剤は、前記のカルシウムアルミネートと硫酸アルミニウムの他に、酸化カルシウムを含有する。酸化カルシウムは何れのものであっても使用できる。酸化カルシウムの含有量は、含有するカルシウムアルミネート100質量部に対し、5~200質量部とする。5質量部未満では廃水中のセメント成分の凝集沈殿が十分進まないので好ましくなく、また200質量部を超えても凝集化がそれ以上殆ど進まないため、経済面から好ましくない。酸化カルシウムの粒度は特に制限されないが、セメント成分等の凝集化を進め易いことと品質安定性の点から、ブレーン比表面積で約2000~8000cm2/gのものが好ましい。ブレーン比表面積が約1500cm2/g未満だと反応活性が低下して凝集化を進み易くできなくなるので適当ではなく、8000cm2/gを超えると風化が進み易く、品質安定性に問題を生じることがあるので適当ではない。また、本発明の建設工事廃液用処理剤は、前記のカルシウムアルミネートと硫酸アルミニウムと酸化カルシウムの他に、多糖類を含有する。多糖類は何れのものでも使用することができる。多糖類においては、人工合成された多糖類でも生体に有害な残留モノマーを含む虞は殆ど無いが、望ましくは生体有害物質を含む可能性を排除できることから、自然界に存在する天然多糖類の使用が推奨される。このような多糖類の具体例としては、グリコーゲン、デンプン、セルロース、デキストリン、グルカン、アガロース、ペクチン、グァーガム、キチン、ヒアルロン酸、アルギン酸等を挙げることができるが、この例示に限定されない。好ましくは、清澄化効果がより高くなることからヘミセルロースを使用し、より好ましくは大豆ヘミセルロースの使用が推奨される。多糖類の含有量は、含有するカルシウムアルミネート100質量部に対し、2~20質量部とする。2質量部未満では廃水の濁度低減作用が低下するので好ましくなく、また20質量部を超えても清澄効果は殆ど向上せず、廃水の粘性が上昇して濾過処理等が困難になることがあるので好ましくない。本発明の建設工事廃液用処理剤は、土壌とセメントからなる懸濁粒子を含有する廃液の清澄化のために好適に使用できる。また、土壌又はセメントの何れか一方のみからなる懸濁粒子しか含まない廃液の清澄化にも使用可能である。本発明の廃液用処理剤の使用方法は、土壌とセメント成分を含む懸濁粒子の含有量が概ね10質量未満の廃水1リットルに対しては、好ましくは本廃液用処理剤100~800mgを添加する。より好ましくは、本廃液用処理剤300~750mgを添加する。廃水1リットルあたり本廃液用処理剤100mg未満では凝集沈殿速度が遅く、廃水の濁度も下がり難くなるため適当ではない。また、800mgを超えるても清澄化効果は殆ど向上せず、廃液中に清澄化に活用されない処理剤成分が増加蓄積されるだけなので適当ではない。この添加使用量は、概ね常温近傍での推奨量であり、例えば5°C未満の低温環境下での廃液用処理には、この量よりも1割程度多目の使用量とするのが望ましく、35°C以上の高温環境下ではこの量よりも1割程度少な目の使用量とするのが望ましい。また、処理対象となる廃液水は、建築工事や土木工事で一般的に見られる土壌とセメント成分を含む懸濁粒子含有量概ね0.1~数に相当するようなものであれば良いが、特に制限されるものではない。尚、懸濁粒子の含有量が10質量を大きく超えるような廃液では、水を加えて懸濁粒子の含有濃度を下げ、概ね10質量以下にせしめることが、凝集剤分散性の点で好ましいが、懸濁粒子含有量に比例させて凝集剤添加量を多くしても対応できるものの、撹拌装置等を使用した幾分入念な混合操作が要される。さらに、凝集体を生成させた廃液は、例えば通常のフィルター濾過等で凝集体と清澄液を分離することができる。以下、本発明を実施例によって具体的に説明するが、本発明は記載された実施例に限定されるものではない。[カルシウムアルミネートの製造]生石灰粉CaO含有量97質量、バン土頁岩Al2O3含有量88質量、SiO2含有量8質量、Fe2O3含有量1質量及びヘマタイトFe2O3含有量93質量、Al2O3含有量3質量を用い、表1で表される化学成分割合となるよう配合し、この配合物を電気炉で1550±約50°Cで2時間加熱した。加熱物は最高加熱温度から炉外に取り出し、圧搾空気を吹付けて急冷した急冷クリンカA1と、最高加熱温度からおよそ100°C以下となるまで電気炉内で自然放冷した得た徐冷クリンカA2を作製し、それぞれボールミルでブレーン比表面積がおよそ5000cm2/gとなるように粉砕した。尚、カルシウムアルミネートの粉砕物のガラス化率は、粉末X線回折により、カルシウムアルミネートクリンカ中のCaOAl2O3及び12CaO7Al2O3の結晶存在量W1を測定した後、このカルシウムアルミネートクリンカを電気炉で1500°Cで再溶融し、炉内で100°C付近まで自然放冷することで実質的に全相結晶化させ、粉末X線回折によって自然放冷物段階のCaOAl2O3及び12CaO7Al2O3の結晶生成量W2を測定し、100×W1/W2の値を算出し、ガラス化率とした。このガラス化率も表1に記す。[廃液用処理剤の製造]かように作製したカルシウムアルミネート粉末A1、A2を始め、次のB~F2より選定される材料を用い、表2で表した配合となるようホバートミキサで約1分間混合した。混合物をもって廃液用処理剤本発明品1~9、比較品1~5とした。B;硫酸アルミニウム16水和物市販試薬C;酸化カルシウム市販試薬D;大豆ヘミセルロース商品名ソヤファイブ-S、不二製油社製E;アルギン酸カリウム商品名キミカアルギンK-3、キミカ社製F1;ポリ塩化アルミニウム10溶液東昭化学社製F2;ポリアクリルアミド和光純薬工業社製の質量濃度0.1水溶液また、普通ポルトランドセメント太平洋セメント社製、以下普通セメントと称す。と島根産赤土粘土以下、赤土粘土と称す。と水水道水を使用し、水1リットル中の普通セメントと赤土粘土の含有量が次に表す含有率質量となるよう加え、常温下で市販の攪拌機で5分間200rpm混合し、模擬廃液G1~G5を作製した。G1;普通セメント0.1赤土粘土0.9G2;普通セメント0.5赤土粘土0.5G3;普通セメント0.9赤土粘土0.1G4;赤土粘土1.0G5;普通セメント1.0常温環境下で、この模擬廃液1リットルに、前記の如く作製した廃液用処理剤を表3で表す添加量となるよう加え、攪拌機で3分間混合200rpmした。混合後は2分、4分及び6分間静置して懸濁物質を沈殿させ、時間経過に対する上澄水の濁度を測定した。濁度はデジタル式濁色度計共立理化学研究所製により測定した。測定結果を表3に表す。表3の結果より、本発明の廃液用処理剤は、セメント成分を含む水系廃液に対し、高い凝集沈殿作用を発揮し、廃水の濁度を速やかに低減し、清澄化できる。また、本発明の廃液用処理剤は、廃水中のセメントや泥土を起源とする懸濁物質の濃度が変動しても、概ね一定の添加量で満足できる清澄作用が得られることが分かる。